(57)【特許請求の範囲】
【請求項１】
気化性防錆剤を塗布した防錆紙、緩衝紙および防水性フィルムラミネート紙により外気と遮断されるように梱包された金属製品を露天下において搬送・保管するに当たり、前記梱包された金属製品をさらに輻射熱遮断シートにより覆い、該金属製品の局部的温度上昇を抑制して結露による局所的発錆を防止することを特徴とする金属製品の搬送・保管方法。
【請求項２】
金属製品は、薄すずめっき鋼板またはぶりき鋼板であることを特徴とする請求項１記載の金属製品の搬送・保管方法。
【請求項３】
輻射熱遮断シートとして輻射率が0.7以下のものを用いることを特徴とする請求項１又は２に記載の金属製品の搬送・保管方法。
【発明の詳細な説明】
【０００１】
【技術分野】
本発明は金属製品の搬送・保管方法に係り、特に露天下で金属製品を搬送し、保管する際に金属製品上に局部的に発生する結露に基づく錆の発生を防止する方法に関する。
【０００２】
【従来の技術】
みがき棒鋼、スチールタイヤコード等の裸の金属面を有する金属製品は錆を生じやすい。そのため、これらの製品は、製造後、ユーザーにおいて使用されるまでの間の搬送・保管過程において錆を生じないよう万全の注意を払うことが要求され、一般に、これらの製品を露天下で搬送するときには、内掛け、外掛けと二重に防水シートを掛け、露や雨水による発錆を防いでいる。
【０００３】
一方、表面処理鋼板は、冷間圧延された鋼板の表面に用途に応じた表面被覆層を有せしめた鋼板であって、めっき最終工程で防錆油が塗布されている。特に、食品用容器（缶など）に用いられる表面処理鋼板は、人畜に無害なSn、Ni、Cr等を鋼板にめっきして製造されるが、▲１▼めっき金属が高価であること、▲２▼めっきコストが高いこと、▲３▼缶内面側の耐食性を高めるために内面には塗装が施されるか、もしくは樹脂フィルムが被覆されることから、高価なめっき金属を経済的、省資源の面からできるだけ少なくしてある。そのため、自動車用表面処理鋼板や家電用表面処理鋼板と比較すると、めっき量は1/40〜1/60と非常に薄くなっており、錆に対する感受性が高いので、顧客への搬送あるいは保管過程における発錆に対して万全を期している。
【０００４】
例えば、前述の缶用の表面処理鋼板である薄すずめっき鋼板の搬送あるいは保管過程における発錆を防止するためには、めっき金属の鋼板表面の被覆率を高める努力、すなわちめっき層のピンホールの根絶への努力を積み重ねるとともに鋼板表面に防錆油を塗布している。さらに、その搬送・保管に当たっては、一般にコイル状をなしている製品を気化性防錆剤が塗布された防錆紙と緩衝紙（例えば段ボール紙）でくるみ、その上から防水性フィルムラミネート紙により包装し、さらに防水シートにより覆う方法が採られている。また、必要に応じて搬送後屋内倉庫に保管する方法が採られる。
【０００５】
【発明が解決しようとする課題】
これらの手段により、搬送あるいは保管過程における錆は根絶したと考えられてきた。しかしながら最近になり製缶過程において変色部として発見される錆が発生していることが改めて分かった。このような錆が発生すると大量の製品を廃却処分にしなければならなかった。
【０００６】
従って、本発明は、かかる観点から従来の表面処理鋼板の搬送・保管上問題であった金属製品の局部的な発錆、さらには缶用の表面処理鋼板の製缶過程で発見される錆を防止しうる手段を提案することを目的とする。
【０００７】
【課題を解決するための手段】
本発明者等は、金属製品の発錆原因について徹底的な調査を行い、上記の局部的な発錆は、直射日光を受ける条件下で金属製品を搬送・保管する過程において、局部的に直射日光に曝されて温度上昇が大きくなる部分と、その陰の温度上昇が極端に小さい部分とがコイル内に共存していることが原因であることを見出し、それを防ぐには金属製品を露天下において搬送・保管するに当たり、該金属製品を輻射熱遮断シートにより覆えば良いことを見出した。
【０００９】
すなわち、本発明は、気化性防錆剤を塗布した防錆紙、緩衝紙および防水性フィルムラミネート紙により外気と遮断されるように梱包された金属製品を露天下において搬送・保管するに当たり、前記梱包された金属製品をさらに輻射熱遮断シートにより覆い、該金属製品の局部的温度上昇を抑制して結露による局所的発錆を防止する金属製品の搬送・保管方法である。なお、この場合において、上記方法を表面処理鋼板、特に薄すずめっき鋼板またはぶりき鋼板に適用するのを好適とする。
【００１０】
上記発明において、輻射熱遮断シートとして輻射率が0.7以下のものを用いることとするのが好適である。
【００１１】
【発明の実施の形態】
以下、本発明を、実施形態に基づき具体的に説明する。本発明の実施の対象となる金属製品としては、発錆しやすい表面をもった鋼板、特に、薄すずめっき鋼板またはぶりき鋼板が挙げられる。
【００１２】
これらの金属製品は、露や雨水を内掛け、外掛けと二重に防水シートを掛けることによって、露や雨水による発錆を防ぎ、さらに気化性防錆剤を塗布した防錆紙、緩衝紙および防水性フィルムラミネート紙により外気と遮断されるように梱包されている。したがって、通常の搬送・保管過程ではこれらは発錆に至ることはない。しかし、本発明者等が、観察したところによれば、次のような機構により局部的に発錆するに至る。
【００１３】
すなわち、搬送過程において直射日光が当たると、金属製品周辺の温度が直射日光を受けた部分のみ上昇し、梱包紙に含まれる水分が梱包内部に放出されたり、防水シートに含まれる水分が周囲に放出され、周囲の相対湿度を上昇させる。直射日光を受けて温度が上がっている部分では、金属製品の温度は雰囲気の露点より高いので結露を生ずることはないが、直射日光を受けず、温度の上がらなかった部分、例えばコイルの下側部分、では、金属製品の温度が周囲の雰囲気の露点を下回っており、そのため結露を生じ、その場所に局部化されるので結露水が全体としては少なくても、局部的には大きな水滴となって広がり、肉眼で観察できる程度の錆になる。このようにして通常では、結露による錆は生じないと考えられる部位で錆が発生する。
【００１４】
したがって、このような原因による錆の発生を防止するには、上記直射日光による局部的な温度上昇を防止すればよい。そのための手段として、たとえば以下の手段が考えられる。
（１）金属製品の搬送・保管を夜間に行う。これにより発錆の防止は可能であることが確認された。しかし、連続高生産ラインを有する需要家に円滑に鋼材を供給することができなくなり、生産性の極端な低下あるいは労働条件等の問題もあり実際的ではない。
（２）金属製品と防水シートの間に断熱層を設けることが考えられる。しかしながら、この手段は断熱層の強度、開梱時の断熱層材の廃棄処理等多くの問題があり、事実上採用できない。
（３）さらに、搬送・保管時に、直射日光を受ける部分をたとえば扇風機により冷却することも考えられるが、湿式クーラーが必要であり、設備的に大きくなり工業的に無理がある。また、効果も必ずしも認められない。
【００１５】
本発明においては、これらの手段に代え、金属製品を露天下において搬送・保管するに当たり、該金属製品を輻射熱遮断シートにより覆うこととする。ここに輻射熱遮断シートは、輻射率0.7以下の特性を有する搬送物等の保護シートをいい、例えば、商品名パーマケア（登録商標）として市販されているトラック専用シートのうち表面にメタリック塗装を施して輻射熱を反射するようにしたものなどが好適に使用できる。
【００１７】
本発明は、薄すずめっき鋼板、特に缶用鋼板に好適に適用される。缶用鋼板では缶に仕上がるまでに最終端部の約1mmを除き、ほとんど全幅全長に亘り錆などの欠陥が生じてはならないので、これに対して適用することが最も効果的である。特にSnが11.2g/m2以下およびCr水和酸化物が20mg/m2以下の従来ぶりき鋼板、Snが2g/m2以下、金属Crが30mg/m2以下およびCr水和酸化物が20mg/m2以下の薄すずめっき鋼板（LTS）、さらにこれらの鋼板に下地処理としてNiめっきを施した鋼板に対して本発明を適用するのが最も効果的である。
【００１８】
このような錆に対して敏感な金属製品は、上記表面処理鋼板を例に取ると、気化性防錆剤を塗布した防錆紙と緩衝紙により梱包され、さらにその上から防水性フィルムラミネート紙により包装して搬送・保管される。気化性防錆剤を塗布した防錆紙とは、一般にVCI紙と称される気化性防錆剤を塗布した梱包用紙であって、梱包内の雰囲気を気化性防錆剤の充満した状態として鋼板などの発錆を阻止する機能を有する。緩衝紙とは、段ボール紙、プレスボード紙等の外力に対する緩衝機能を有する梱包部材をいい、その緩衝作用によって内部の鋼板等に疵（押し疵）を付けることなく搬送可能とする機能を有する。防水性フィルムラミネート紙とは、ビニールフィルムなどの防水性のフィルムがラミネートされた紙をいい、梱包材を外気、さらには水分（湿分）から遮断する作用を有する。
【００１９】
梱包状態の概略を図１、図２に示すが、コイル状に巻かれた缶用表面処理鋼板１がひだ折りされた防錆紙２で外気と遮断されるように梱包され、その上から緩衝紙３で梱包され、さらにその上から防水性フィルムラミネート紙４により梱包されている。したがって、通常缶用表面処理鋼板１はこれら梱包材の作用により外部雰囲気から保護され、発錆することはないと考えられる。
【００２０】
しかしながら、缶用表面処理鋼板１は、実際には次のメカニズムにより発錆するに至ることが判明した。
（１）緩衝紙３は一般に吸湿性が大きく、その保管中に多量の水分を保有するように至る。（保有水分により緩衝紙の重量が約10%増加する。）この水分は高温に曝されると表面処理鋼板コイル周辺に放出され、コイル周辺の環境の絶対湿度を上げる原因になる。
（２）表面処理鋼板コイルは、工場出荷後トラック等の搬送車両上で直射日光に曝されるとその上面において局部的に温度が上昇し、例えば、梱包材の表面温度は10℃のものが15℃まで上昇する。
（３）これによって、緩衝紙３、さらには防錆紙２から水分が水蒸気として放出され、防水性フィルムラミネート紙４により密封されているために、水蒸気が表面処理鋼板コイル周囲に侵入する。また、ときには防錆紙２のひだ折りの不完全部から水蒸気がコイル周囲に侵入することもある。そして侵入した水蒸気は対流によってコイル周辺の空間に拡散する。
（４）表面処理鋼板コイルには、直射日光により温度が上昇している部分と、その影響を受けず、温度が低い部分があり、後者の部分では相対湿度が高くなり結露が生じ、ついには発錆するに至る。
【００２１】
この場合においても、結露に至る上記メカニズムを断ち切るには、表面処理鋼板コイル周辺環境の温度上昇、特に局部的な温度上昇を抑制する手段をとればよい。具体的には、直射日光の輻射熱を遮断すればよい。これによって搬送・保管期間中に起こる防錆紙、緩衝紙等からの水蒸気放出を抑制し、仮に水蒸気が防錆紙等を通してコイル周囲に侵入しても結露には至らない程度の湿度とすることができ、その結果局部的な発錆を防止することができる。
【００２２】
具体的には、梱包された金属製品をさらに輻射熱遮断シートにより覆うのである。なお、本発明にあっては、金属製品にはすでに厳重な梱包が施されているのであるから、その搬送・保管に当たっては輻射熱遮断シートで覆うだけでよく、通常の防水シート等を重ねて用いる必要はない。
【００２３】
図３は、図４に示すように架台11に梱包された鋼帯コイル12を載置し、その上を輻射熱遮断シート13で覆った実験装置を用い、輻射熱遮断シートの輻射率の鋼帯コイル表面温度におよぼす影響を調査した結果を示す図であるが、ここに示すように輻射率0.7以下の条件において、内部梱包材の表面の最高上昇温度がＡ部（直射日光の影響を受ける部分）においても10℃未満となることが分かる。そのため絶対湿度が低くなり結露が生じない。例えば絶対湿度が30（g/kg乾き空気）であれば鋼帯コイルの低温部分Ｂの温度が30℃以下であっても結露が生じないと予想される。このような実験を繰り返して、本発明者等は金属製品の搬送・保管用シートの特性値を輻射率を0.7以下とすることを見いだした。なお、輻射率とは、熱輻射体の輻射発散度Ｗとそれと同じ温度における完全黒体の輻射発散度Ｗ0との比ε＝Ｗ／Ｗ0をいう。
【００２４】
このように、本発明は、金属製品の搬送・保管中における直射日光の輻射熱による局部的な温度上昇を抑制し、これにより防水シートや梱包用材料から水分が放出しても、金属製品の低温部での局部的な結露を防止することにある。この目的に照らせば、前記輻射熱遮断シートの特性値は、基本的には輻射率0.7以下のみを満たせばよい。しかしながら、同時に熱伝達率によって表される断熱性も満たせば、コイル表面温度の上昇が一層抑制され、好ましい結果が得られる。したがって、本発明に係る輻射熱遮断シートは断熱性が高いことが好ましい。
【００２５】
【実施例】
（実施例１）
薄すずめっき鋼板（LTS）コイル6コイルを図１に示すようにＶＣＩ紙、緩衝紙（クラフト紙）により梱包し、さらにはその上からビニールフィルムでラミネートした厚紙に梱包して搬送用トラックに積み込み、その上から輻射率0.6のユニチカ株式会社製のトラック専用シートパーマケア（商標）で覆って長距離搬送した。搬送期間中、コイル上方から直射日光が照りつける状態が約６hにわたって続いた。搬送期間中の天候は晴であり、平均相対湿度は50%であった。なお、トラック専用シートの輻射率0.9とした場合6コイルについて同様の試験を行った。
【００２６】
搬送後に梱包を解き、コイルの側面を観察して結露の有無を調査した。その結果、輻射率0.9とした場合においては、6コイル中2コイルについてコイルの下面側に結露による発錆が認められたが、輻射率0.6とした場合には、試験した6コイルについてまったく結露が生じなかった。
【００２７】
（参考例）
異形棒製品21の9束を図5、図6に示すように、トラック荷台20に積み込み保定後、内掛シート（布製シート）22で包み、その上から外掛シート23として輻射率0.6のユニチカ株式会社製トラック専用シートパーマケアで覆って長距離輸送を行った。輸送中の天候は晴で、トラックの上方から直射日光が照りつける状態が約5hにわたって続いた。なお、外掛シート23に輻射率0.9のシートを用いる他は前記と同様の条件により異形棒製品9束を輸送する試験を行った。
【００２８】
輸送後に1束づつ異形棒製品の表面の結露状態を調査した。その結果、輻射率0.9とした場合においては9束中3束について異形棒製品の側面および端面に発汗（水滴）が認められ、その一部が錆に進展していることが確認された。輻射率0.6とした場合には、試験した9束について全く発汗（水滴）が認められず、錆の発生もなかった。
【００２９】
【発明の効果】
本発明は、上記のように金属製品を輻射熱遮断シートにより覆い、該金属製品が直射日光を受けて局部的に温度上昇が起こるのを抑制しながら搬送・保管するようにしたので、その搬送・保管過程における結露とそれに基づく発錆を防止することができた。特に、発錆しやすい薄すずめっき鋼板又はぶりき鋼板の結露による発錆をほぼ完全に押さえることができ、缶などの製造を安定化することができた。
【図面の簡単な説明】
【図１】  表面処理鋼板の梱包状態を示す一部切り欠き断面図である。
【図２】  図１の拡大図である。
【図３】  輻射率の梱包コイルの表面温度におよぼす影響を示す関係図である。
【図４】  梱包コイルの表面温度の上昇を調査するための実験装置の概略図である。
【図５】  参考例における金属製品の搬送・保管方法の概略図である。
【図６】  図５に示す金属製品の搬送・保管方法のＡ−Ａ断面図である。
【図１】
0004345181.tif 000002
【図２】
0004345181.tif 000003
【図３】
0004345181.tif 000004
【図４】
0004345181.tif 000005
【図５】
0004345181.tif 000006
【図６】
0004345181.tif 000007